ВЕРХНИЙ СЛОЙ ЛАМИНАТА БЕЗ ОВЕРЛЕЯ И СПОСОБ ЕГО ИЗГОТОВЛЕНИЯ

1. Декоративный ламинат, содержащий
декоративный слой, содержащий
декоративный композит, содержащий
декоративный лист, содержащий верхнюю сторону, противоположную нижней стороне, причем декоративный лист пропитан первой термореактивной смолой, и
первое покрытие, имеющее верхнюю сторону, противоположную нижней стороне, причем верхняя сторона первого покрытия распложена на верхней стороне декоративного листа, при этом первое покрытие получено нанесением суспензии на верхнюю сторону декоративного листа, причем суспензия содержит вторую термореактивную смолу и первую смесь стойких к истиранию частиц.
2. Декоративный ламинат по п.1, в котором первая смесь стойких к истиранию частиц содержит стойкие к истиранию частицы эллиптической пластинчатой формы.
3. Декоративный ламинат по п.2, в котором первая смесь стойких к истиранию частиц дополнительно содержит стойкие к истиранию частицы кристаллической формы.
4. Декоративный ламинат по п.3, в котором первая смесь стойких к истиранию частиц содержит по меньшей мере приблизительно 5% стойких к истиранию частиц эллиптической пластинчатой формы, исходя из общего процентного содержания в первой смеси стойких к истиранию частиц.
5. Декоративный ламинат по п.2, в котором первая смесь стойких к истиранию частиц содержит по меньшей мере одно из следующих веществ: диоксид кремния, оксид алюминия и карбид кремния.
6. Декоративный ламинат по п.2, в котором стойкие к истиранию частицы эллиптической пластинчатой формы имеют средний размер частиц от приблизительно 1 до приблизительно 100 мкм.
7. Декоративный ламинат по п.2, в котором стойкие к истиранию частицы эллиптической пластинчатой формы имеют соотношение ширины к толщине приблизительно 5:1.
8. Декоративный ламинат по п.2, в котором суспензия содержит от приблизительно 1 до приблизительно 50% стойких к истиранию частиц.
2
9. Декоративный ламинат по п.2, в котором декоративный лист содержит от приблизительно 5 до приблизительно 250 г на м первой термореактивной смолы.
10. Декоративный ламинат по п.2, в котором декоративный слой дополнительно содержит один или несколько дополнительных термореактивных смолосодержащих слоев, расположенных на декоративном композите.
11. Декоративный ламинат по п.10, в котором один или несколько дополнительных термореактивных смолосодержащих слоев нанесены на декоративный композит после его высыхания и отверждения.
12. Декоративный ламинат по п.11, в котором один или несколько дополнительных термореактивных смолосодержащих слоев содержат первый слой термореактивной смолы, расположенный с нижней стороны декоративного листа.
13. Декоративный ламинат по п.11, в котором один или несколько дополнительных термореактивных смолосодержащих слоев содержат первый слой термореактивной смолы, расположенный с нижней стороны первого покрытия.
14. Декоративный ламинат по п.13, отличающийся тем, что один или несколько дополнительных термореактивных смолосодержащих слоев содержат второе покрытие, содержащее третью термореактивную смолу и вторую смесь стойких к истиранию частиц, причем второе покрытие расположено со стороны первого слоя термореактивной резины, противоположно первому покрытию.
15. Декоративный ламинат по п.13, в котором один или несколько дополнительных термореактивных смолосодержащих слоев дополнительно содержат второй слой термореактивной смолы, расположенный между первым слоем термореактивной смолы и нижней стороной первого покрытия.
16. Декоративный ламинат по п.2, дополнительно содержащий по меньшей мере один из следующих двух слоев: базовый слой и внутренний слой, причем декоративный слой соединен с базовым слоем и/или внутренним слоем посредством нанесения декоративного слоя на базовый слой и/или внутренний слой и посредством отверждения и сушки декоративного композита с последующим применением тепла и давления к декоративному слою и базовому слою и/или внутреннему слою.
17. Способ изготовления декоративного термореактивного ламината, содержащий следующие действия
обеспечивают декоративный слой, включая
обеспечение декоративного композита, включая
пропитку декоративного бумажного листа, имеющего верхнюю сторону, противоположную нижней стороне, первой термореактивной смолой;
нанесение первой суспензии на верхнюю сторону декоративного бумажного листа для формирования первого покрытия, причем суспензия содержит вторую термореактивную смолу и смесь стойких к истиранию частиц, при этом смесь стойких к истиранию частиц содержит стойкие к истиранию частицы эллиптической пластинчатой формы и стойкие к истиранию частицы кристаллической формы/причем суспензию наносят на бумажный декоративный лист таким образом, что стойкие к истиранию частицы в смеси равномерно распределены по листу декоративной бумаги и; отверждение и сушку декоративного композита;
обеспечивают внутренний слой; и
соединяют декоративный слой с внутренним слоем.
18. Способ по п.17, в котором внутренний слой содержит множество предварительно пропитанных смолами листов бумаги, причем соединение декоративного слоя с внутренним слоем включает в себя ламинирование множества предварительно пропитанных смолами листов бумаги декоративным слоем под воздействием тепла и давления.
19. Способ по п.18, в котором один или множество предварительно пропитанных смолами листов бумаги, образующих это множество, пропитывают термореактивной смолой, причем термореактивная смола содержит по меньшей мере одну из следующих смол: фенолформальдегидная смола и фенол-мочевиноформальдегидная смола.
20. Способ по п.17, в котором внутренний слой содержит множество предварительно пропитанных смолами листов бумаги а обеспечение внутреннего слоя дополнительно включает в себя пропитку первого бумажного листа из множества предварительно пропитанных смолами листов бумаги третьей термореактивной смолой, причем соединение декоративного слоя с внутренним слоем включает в себя размещение первого бумажного листа из множества предварительно пропитанных смолами листов в качестве самого верхнего листа из множества предварительно пропитанных смолами листов и соединение декоративного слоя с первым бумажным листом.
21. Способ по п.17, в котором внутренний слой содержит одну или несколько древесностружечных или древесноволокнистых плит.
22. Способ по п.17, в котором смесь стойких к истиранию частиц содержит одно или несколько из следующих веществ: диоксид кремния, оксид алюминия и карбид кремния.
23. Способ по п.17, отличающийся тем, что стойкие к истиранию частицы эллиптической пластинчатой формы имеют средний размер частицы от приблизительно 1 до приблизительно 100 мкм.
24. Способ по п.17, в котором нанесение первой суспензии содержит
обеспечение устройства, содержащего
резервуар, содержащий первую суспензию, и
вращающийся валик с негладкой поверхностью и расположенный под резервуаром;
подачу сверху на вращающийся валик первой суспензии из резервуара; и
непрерывную подачу листа декоративной бумаги листа по вращающемуся валику; и
распределение первой суспензии по листу декоративной бумаги.
25. Способ по п.24, в котором устройство дополнительно содержит скребок, установленный под резервуаром, причем распределение первой суспензии осуществляют посредством прохождения первой суспензии под скребком.
26 Способ по п.17, в котором нанесение первой суспензии включает в себя нанесение разбрызгиванием или электростатическим осаждением на лист декоративной бумаги.
27. Способ по п.17, в котором обеспечение декоративного слоя включает в себя зарядку стойких к истиранию частиц посредством трения перед нанесением первой суспензии на лист декоративной бумаги.